УДАРОПРОЧНЫЙ ПОЛИСТИРОЛ, ИМЕЮЩИЙ ВЫСОКИЙ МОДУЛЬ И УСТОЙЧИВОСТЬ К РАСТРЕСКИВАНИЮ ПОД ДЕЙСТВИЕМ ОКРУЖАЮЩИЙ СРЕДЫ

1. Композиция, содержащая:
модифицированный каучуком моновиниловый ароматический полимер, в том числе
i) около 90 массовых процентов или более жесткой матрицы моновинилового ароматического полимера относительно общей массы композиции; и
ii) от около 2 до около 7,5 массовых процентов одного или более эластомерных полимеров относительно общей массы композиции, причем один или более эластомерных полимеров являются поперечно-сшитыми, так что коэффициент светопоглощения по Бринкману составляет 0,5 или более;
причем моновиниловый ароматический полимер содержит один или более моновиниловых ароматических мономеров, и моновиниловый ароматический полимер имеет достаточно высокую молекулярную массу, чтобы сохранение удлинения при разрыве спустя 10 дней в кукурузном масле при растяжении 1% составляло 15% или более; и
при этом молекулярная масса моновинилового ароматического полимера характеризуется средневесовой молекулярной массой 200000 г/моль или более, а молекулярно-массовое распределение моновинилового ароматического полимера характеризуется коэффициентом полидисперсности 2,7 или более.
2. Композиция по п. 1, отличающаяся тем, что моновиниловый ароматический полимер имеет средневесовую молекулярную массу 205000 г/моль или более.
3. Композиция по п. 1, отличающаяся тем, что эластомерный полимер находится в виде привитых и поперечно-сшитых частиц каучука, диспергированных в матрице моновинилового ароматического полимера.
4. Композиция по п. 2, отличающаяся тем, что один или более моновиниловых ароматических мономеров содержит стирол.
5. Композиция по п. 1, отличающаяся тем, что модифицированный каучуком моновиниловый ароматический полимер представляет собой реакционную смесь, содержащую один или более моновиниловых ароматических мономеров, полимеризованных в присутствии одного или более эластомерных полимеров.
6. Композиция по п. 1, отличающаяся тем, что молекулярно-массовое распределение моновинилового ароматического полимера характеризуется коэффициентом полидисперсности 3,0 или более.
7. Композиция по любому из пп. 1-6, отличающаяся тем, что моновиниловый ароматический полимер содержит около 60 массовых процентов или более стирола относительно общей массы моновинилового ароматического полимера.
8. Композиция по п. 7, отличающаяся тем, что моновиниловый ароматический полимер содержит около 95 массовых процентов или более стирола.
9. Композиция по п. 7, отличающаяся тем, что концентрация эластомерного полимера достаточно низка, чтобы композиция имела модуль упругости при растяжении около 1600 МПа или более.
10. Композиция по п. 7, отличающаяся тем, что концентрация эластомерного полимера достаточно низка, чтобы композиция имела модуль упругости при растяжении около 1700 МПа или более.
11. Композиция по любому из пп. 1-6, отличающаяся тем, что композиция содержит более 2 массовых процентов пластификатора относительно общей массы композиции.
12. Композиция по п. 10, отличающаяся тем, что композиция содержит более 2 массовых процентов пластификатора относительно общей массы композиции.
13. Композиция по п. 7, отличающаяся тем, что композиция имеет коэффициент светопоглощения от около 0,5 до около 0,75.
14. Композиция по любому из пп. 1-6, отличающаяся тем, что моновиниловый ароматический полимер характеризуется z-средней молекулярной массой около 360000 г/моль или более.
15. Композиция по любому из пп. 1-6, отличающаяся тем, что концентрация эластомерного полимера составляет 7,1 массовых процентов или менее относительно общей массы композиции.
16. Композиция по любому из пп. 1-6, отличающаяся тем, что концентрация эластомерного полимера составляет около 4 массовых процентов или более относительно общей массы композиции.
17. Композиция по п. 16, отличающаяся тем, что эластомерный полимер содержит по меньшей мере 75 массовых процентов мономера бутадиена относительно общей массы эластомерного полимера.
18. Внутренняя облицовка для холодильников, содержащая композицию по любому из пп. 1-6.
19. Внутренняя облицовка для холодильников по п. 18, отличающаяся тем, что внутренняя облицовка холодильника характеризуется свойствами ESCR, определенным по сохранению удлинения при разрыве спустя 10 дней в кукурузном масле при растяжении 1%, составляющего около 15% или более.
20. Способ, включающий стадию экструдирования и/или термоформования внутренней облицовки холодильника с применением композиции по любому из пп. 1-6.